(57)【要約】【課題】光源に昆虫類が群がることを防止でき、人間の目には着色していないように見えるシートを提供する。【解決手段】本発明のシートは、３００〜４１０ｎｍの波長範囲（Ａ）で光線透過率（ＴＡ）が１％以下であり、４５０〜７００ｎｍの波長範囲（Ｂ）で光線透過率（ＴＢ）が８０％以上であり、極大吸収波長（λＰ）が５３０〜６２０ｎｍである吸収極大ピーク（Ｐ）を有し、この極大吸収波長（λＰ）における光線透過率（ＴＰ）は、４５０〜７００ｎｍの波長範囲における最大光線透過率（ＴＢｍａｘ）の０．９８倍以下である。例えばアクリル樹脂などの透明樹脂に、最大吸収波長（λＵＶｍａｘ）が３５０〜３７０ｎｍである紫外線吸収剤および最大吸収波長（λＶＩＳｍａｘ）が５３０〜６２０ｎｍである着色剤を含有させた透明樹脂組成物シートである。【選択図】  図１
2005058019.tif 000002
【特許請求の範囲】
【請求項１】
３００ｎｍ〜４１０ｎｍの波長範囲（Ａ）で光線透過率（ＴＡ）が１％以下であり、４５０ｎｍ〜７００ｎｍの波長範囲（Ｂ）で光線透過率（ＴＢ）が８０％以上であり、極大吸収波長（λＰ）が５３０ｎｍ〜６２０ｎｍである吸収極大ピーク（Ｐ）を有し、前記極大吸収波長（λＰ）における光線透過率（ＴＰ）が、４５０ｎｍ〜７００ｎｍの波長範囲（Ｂ）における最大光線透過率（ＴＢｍａｘ）の０．９８倍以下であることを特徴とするシート。
【請求項２】
透明樹脂に、最大吸収波長（λＵＶｍａｘ）が３５０ｎｍ〜３７０ｎｍである紫外線吸収剤および最大吸収波長（λＶＩＳｍａｘ）が５３０ｎｍ〜６２０ｎｍである着色剤を含有させた透明樹脂組成物からなる請求項１に記載のシート。
【請求項３】
透明樹脂がアクリル樹脂である請求項２に記載のシート。
【発明の詳細な説明】
【０００１】
【発明の属する技術分野】
本発明はシートに関し、詳しくは光源を覆うことにより、この光源に昆虫類が群がることを防止できる防虫性のシートに関する。
【０００２】
【従来の技術】
昆虫類には、紫外光に向かって進む走光性があるため、夜間には、かかる波長の光を放射する光源、例えば白色蛍光灯などに向かって群がってくる。
【０００３】
光源に昆虫類が群がってくることを防ぐために、昆虫類が最も敏感に反応する波長の光を遮蔽し、これ以外の光、例えば可視光のほとんどは透過するシートが提案されている。例えば特許文献１〔特開昭５５−０２３９２１号公報〕には、光線透過率が波長３００〜３８０ｎｍで１％以下、波長４２０〜７００ｎｍで８０％以上であるシートが提案されている。同文献で具体的に提案されているシートは、波長４００〜４１０ｎｍの光線透過率が４０％〜７０％であり、波長４２０〜７００ｎｍに吸収極大ピークがないので（特許文献１の第８頁の第１図）、人間の目には殆ど無色に見え、これを透して見える光源からの光は、自然な色調に見える。
【０００４】
しかし、同文献に具体的に開示されているシートは、波長４００〜４１０ｎｍで４０％〜７０％もの光線透過率であるため、かかる波長範囲の光にも反応する昆虫類が群がってくるという問題があった。
【０００５】
かかる問題を解決するものとしては、特許文献２〔特開昭６２−２７８９３１号公報〕には、波長３００〜３８０ｎｍの光線透過率が１％以下であり、波長４００〜４８０ｎｍの光線透過率が３０％以下であり、波長５８０〜７００ｎｍの光線透過率が８０％以上であるシートが提案されており、具体的には波長５８０〜７００ｎｍに吸収極大ピークが見られないものが開示されている〔特許文献２の第９頁の第３図〕。かかるシートは、４００〜４１０ｎｍの光線透過率が３０％以下であるので、かかる波長範囲の光にも反応する昆虫類が群がってくるのを防止することができる。
【０００６】
しかし、同文献で具体的に提案されているシートは、人間の目には着色して見え、これを透過してくる光源からの光が不自然な色調に見えてしまうという問題があった。
【０００７】
【特許文献１】特開昭５５−０２３９２１号公報
【特許文献２】特開昭６２−２７８９３１号公報
【０００８】
【発明が解決しようとする課題】
そこで本発明者は、光源を覆うことで、この光源に昆虫類が群がることを防止でき、人間の目には着色していない自然な色調に見えるシートを開発するべく鋭意検討した結果、波長３００〜４１０ｎｍでの光線吸収率を１％以下で、波長４５０ｎｍ〜７００ｎｍの光線透過率が８０％以上であり、この波長範囲に極大吸収波長５３０〜６２０ｎｍの吸収極大ピークが有り、この極大吸収波長における光線透過率が、波長４５０ｎｍ〜７００ｎｍにおける最大光線透過率の０．９８倍以下のシートは、昆虫類が群がってくることが無く、また人間の目には殆ど着色していないように見えることを見出し、本発明に至った。
【０００９】
【課題を解決するための手段】
すなわち本発明は、３００ｎｍ〜４１０ｎｍの波長範囲（Ａ）で光線透過率（ＴＡ）が１％以下であり、
４５０ｎｍ〜７００ｎｍの波長範囲（Ｂ）で光線透過率（ＴＢ）が８０％以上であり、
極大吸収波長（λＰ）が５３０ｎｍ〜６２０ｎｍである吸収極大ピーク（Ｐ）を有し、
前記極大吸収波長（λＰ）における光線透過率（ＴＰ）が、４５０ｎｍ〜７００ｎｍの波長範囲（Ｂ）における最大光線透過率（ＴＢｍａｘ）の０．９８倍以下である
ことを特徴とするシートを提供するものである。図１に本発明のシートの一例の光線透過スペクトルを示す。
【００１０】
【発明の実施の形態】
本発明のシートは、３００ｎｍ〜４１０ｎｍの波長範囲（Ａ）で光線透過率が１％以下であり、理想的には実質的に０である。かかる波長範囲（Ａ）での光線透過率（ＴＡ）が１％以下であるので、昆虫類が反応する波長範囲（Ａ）の光は十分に遮蔽されている。
【００１１】
４５０ｎｍ〜８００ｎｍの波長範囲（Ｂ）では、光線透過率（ＴＢ）が８０％以上である。かかる光線透過率（ＴＢ）が８０％未満であると、例えば光源を覆った場合などに十分に可視光を透過することができず、人間の目には暗く見えてしまう傾向にある。かかる波長範囲（Ｂ）における最大光線透過率（ＴＢｍａｘ）は８４％以上である。
【００１２】
本発明のシートは、吸収極大ピーク（Ｐ）を有しており、この吸収極大ピーク（Ｐ）は最大吸収波長（λＰ）が５３０ｎｍ〜６２０ｎｍである。最大吸収波長（λＰ）が５３０ｎｍ未満であったり、６２０ｎｍを超えていると、人間の目には着色して見えることがある。
【００１３】
吸収極大ピーク（Ｐ）の最大吸収波長（λｐ）における光線透過率（Ｔｐ）は、４５０ｎｍ〜８００ｎｍの波長範囲（Ｂ）における最大光線透過率（ＴＢｍａｘ）の０．９８以下、好ましくは０．９倍以下である。かかる光線透過率（ＴＰ）が最大光線透過率（ＴＢｍａｘ）の０．９８倍を超えていると、人間の目には着色して見えてしまう傾向にあり、好ましくない。吸収極大ピーク（Ｐ）の最大吸収波長（λＰ）における光線透過率（ＴＰ）は８０％以上であり、４５０ｎｍ〜８００ｎｍの波長範囲（Ｂ）における最大光線透過率（ＴＢｍａｘ）の０．８倍以上となる。
【００１４】
かかる本発明のシートとしては、例えば透明樹脂に紫外線吸収剤および着色剤を含有させた透明樹脂組成物シートが挙げられる。
【００１５】
透明樹脂としては、例えばアクリル樹脂が挙げられる。アクリル樹脂はそれ単独では無色で透明な熱可塑性樹脂として広く用いられているものである。かかるアクリル樹脂としては、例えばメタクリル酸メチル単位の含有量が５０質量％以上の重合体が挙げられ、メタクリル酸メチルの単独重合体であってもよいし、メタクリル酸メチルおよびこれと共重合可能な単量体の共重合体であってもよい。
【００１６】
メタクリル酸メチルと共重合可能な単量体は、分子内にメタクリル酸メチルとラジカル重合可能な二重結合を一つ有する単官能単量体であってもよいし、二つ以上有する多官能単量体であってもよい。単官能単量体としては、例えばアクリル酸メチル、アクリル酸ブチル、アクリル酸２−エチルヘキシル、アクリル酸シクロヘキシルなどのアクリル酸エステル類、メタクリル酸エチル、メタクリル酸２−エチルヘキシル、メタクリル酸シクロヘキシルなどのようなメタクリル酸エステル類、アクリル酸、メタクリル酸、スチレンなどが挙げられる。また、多官能単量体としては、例えばネオペンチルグリコールジメタクリレート、エチレングリコールジメタクリレート、テトラエチレングリコールジメタクリレート、トリメチロールプロパントリメタクリレートなどが挙げられる。これらの単量体は、それぞれ単独で、または２種以上を組み合わせて用いることができる。
【００１７】
紫外線吸収剤としては、例えば最大吸収波長（λＵＶｍａｘ）が３５０ｎｍ〜３７０ｎｍである紫外線吸収剤が用いられる。最大吸収波長（λＵＶｍａｘ）が３５０ｎｍ未満の紫外線吸収剤を用いたのでは、４１０ｎｍ以下の光線透過率（ＴＡ）を１％以下とするために多量に含有させる必要があり、経済的に不利である。また、３７０ｎｍを超える紫外線吸収剤であってもよいが、その多くは、波長４５０ｎｍ以上にも吸収があるので好ましくない。
【００１８】
最大吸収波長（λＵＶｍａｘ）が３５０ｎｍ〜３７０ｎｍである紫外線吸収剤としては、例えば２−〔５−クロロ（２Ｈ）−ベンゾトリアゾール−２−イル〕−４−メチル−６−（ｔｅｒｔ−ブチル）フェノール〔最大吸収波長λＵＶｍａｘ＝３５３ｎｍ〕、２、４−ジ−ｔｅｒｔ−ブチル−６−（５−クロロベンゾトリアゾール−２−イル）フェノール〔最大吸収波長λＵＶｍａｘ＝３５３ｎｍ〕などが挙げられる。かかる紫外線吸収剤の含有量は、紫外線吸収剤の種類にもよるが、例えばシートの単位面積あたり１０ｇ／ｍ２〜１００ｇ／ｍ２程度である。
【００１９】
着色剤としては、最大吸収波長（λＶＩＳｍａｘ）が５３０ｎｍ〜６２０ｎｍである着色剤が用いられ、透過光の散乱が少ない点で、染料が好ましく用いられる。かかる染料としては、例えばＣ．Ｉ．ディスパース  バイオレット  ２６（Ｃ．Ｉ．Ｄｉｓｐｅｒｓｅ  Ｖｉｏｌｅｔ  ２６）〔最大吸収波長λＵＶｍａｘ＝５４０ｎｍ、「Ｓｕｍｉｐｌａｓｔ  Ｂｏｒｄｅａｕｘ  ＨＢＬ」（住化ファインケム社）などとして市販されている。〕、
Ｃ．Ｉ．ディスパース  バイオレット  ２８（Ｃ．Ｉ．Ｄｉｓｐｅｒｓｅ  Ｖｉｏｌｅｔ  ２８）〔最大吸収波長λＶＩＳｍａｘ＝約５５０ｎｍ、「Ｓｕｍｉｐｌａｓｔ  Ｖｉｏｌｅｔ  ＲＲ」（住化ファインケム社）、「Ｄｉａｒｅｓｉｎ  Ｖｉｏｌｅｔ  Ｄ」（三菱化学社）などとして市販されている。〕、
Ｃ．Ｉ．ピグメント  バイオレット  １（Ｃ．Ｉ．Ｐｉｇｍｅｎｔ  Ｖｉｏｌｅｔ  １）〔最大吸収波長λＵＶｍａｘ＝５６０ｎｍ、「Ｒｈｏｄａｍｉｎｅ  Ｂ」（サンケミカル社）、「Ｆａｎａｌ  Ｖｉｏｌｅｔ  Ｄ５４８０」（ＢＡＳＦ社）などとして市販されている。〕、
Ｃ．Ｉ．ソルベント  バイオレット  １３（Ｃ．Ｉ．Ｓｏｌｖｅｎｔ  Ｖｉｏｌｅｔ  １３）〔最大吸収波長λＶＩＳｍａｘ＝約５８０ｎｍ、「Ｗａｘｏｌｉｎｅ  Ｐｕｒｐｌｅ  ＡＳ」（ＩＣＩ社）、「Ｓｕｍｉｐｌａｓｔ  Ｖｉｏｌｅｔ  Ｂ」（住化ファインケム社）、「Ｍａｃｒｏｌｅｘ  Ｖｉｏｌｅｔ  Ｂ」（Ｂａｙｅｒ社）などとして市販されている。〕、
Ｃ．Ｉ．ソルベント  ブルー  ９７（Ｃ．Ｉ．Ｓｏｌｖｅｎｔ  Ｂｌｕｅ  ９７）〔最大吸収波長λＵＶｍａｘ＝５８０〜６１０ｎｍ、「Ｍａｃｒｏｌｅｘ  Ｂｌｕｅ  ＲＲ」（Ｂａｙｅｒ社）などとして市販されている。〕などが挙げられる。かかる着色剤の含有量は、その種類によって異なるが、例えばシートの単位面積あたり０．００１ｇ／ｍ２〜０．０２ｇ／ｍ２程度である。
【００２０】
かかる透明樹脂組成物シートは、例えば加熱されて溶融状態にある透明樹脂に紫外線吸収剤および着色剤を添加して、成形する方法、具体的には押出成形、射出成形などの通常の成形方法で製造することができる。また、押出成形などの方法でペレット化してから、プレス成形法によって熱プレスしてもよい。
【００２１】
透明樹脂シートは、単量体またはその部分重合物と紫外線吸収剤および着色剤とを混合し、得られた混合物を重合セル内で重合させて成形するキャスト重合法によっても製造することができる。単量体としては、メタクリル酸メチルを単独で用いてもよいし、メタクリル酸メチルおよびこれと共重合可能な単量体の混合物であってもよい。混合物は通常、重合開始剤を含有させて用いられる。また通常は、重合後、重合セルからの離型を容易にするために離型剤が添加されて用いられる。
【００２２】
透明樹脂シートは、上記と同様の単量体に紫外線吸収剤および着色剤を混合してから、懸濁重合法、塊状重合法などの方法で重合して透明樹脂組成物を得、得られた透明樹脂組成物を押出成形法、射出成形法などの成形法により成形する方法でも製造することができる。
【００２３】
かかる本発明のシートは、厚みが通常０．１ｍｍ〜３０ｍｍ程度である。
【００２４】
本発明のシートは、光線透過率が３００ｎｍ〜４１０ｎｍの波長範囲（Ａ）で１％以下であるので、白色蛍光灯などの光源を覆う照明カバーとして用いることで、光源に昆虫類が群がることを防止することができ、また人間の目には着色していないよう見えるので、自然な色調の照明光で照明することができる。
【００２５】
本発明のシートは、内部に光源を有していて、この内部の光源によって照明する内照式の看板の看板材として用いることで、看板材に描かれた装飾の色彩を損なうことなく、昆虫類が群がることを防止することができる。
【００２６】
本発明のシートを、家屋などの窓材、出入口の間仕切り板などとして用いることで、屋内の照明によって窓際や出入口などに昆虫類が群がることがなく、また日中は自然な色調で太陽光を屋内に採り入れることができる。
【００２７】
本発明のシートを商品などを陳列するためのショーウインドーガラスとして用いると、夜間にショーウインドー内の商品などを照明しても昆虫類が群がることがないので、美観を損ねることなく商品などを陳列することができ、また自然な色調で商品などを陳列することができる。
【００２８】
【発明の効果】
本発明のシートによれば、光源に昆虫類が群がることを防止でき、また、このシートは人間の目には着色していない自然な色調に見える。
【００２９】
【実施例】
以下、実施例によって本発明をより詳細に説明するが、本発明はかかる実施例によって限定されるものではない。
【００３０】
なお、各実施例で得たシートの光線透過スペクトルは、分光光度計〔日立Ｕ−４０００型〕を用いて３００ｎｍ〜８００ｎｍの波長範囲で５ｎｍ間隔で測定して求めた。また、イエローインデックスは（ＹＩ）は、上記で得た光線透過スペクトルから、ＪＩＳ  Ｚ−８７２２に記載の方法により、Ｃの標準光を用いたときの三刺激値（Ｘ、Ｙ、Ｚ）を求め、この三刺激値から、ＪＩＳ  Ｚ−７１０５に従って求めた。
【００３１】
実施例１
メタクリル酸メチル１００質量部あたり２，２’−アゾビスイソブチロニトリル（重合開始剤）０．００２質量部を混合し、８０℃で部分重合させて、重合体含有量５質量％の部分重合物を得た。この部分重合物９８．５質量部に、２−〔５−クロロ（２Ｈ）−ベンゾトリアゾール−２−イル）−４−メチル−６−ｔｅｒｔ−ブチル）フェノール（紫外線吸収剤）１．５質量部、着色剤〔Ｃ．Ｉ．ソルベント  バイオレット  １３、最大吸収波長λＶＩＳｍａｘ＝約５８０ｎｍ、「Ｗａｘｏｌｉｎｅ  Ｐｕｒｐｌｅ  ＡＳ」〕０．０００５質量部、２，２’−アゾビスイソブチロニトリル（重合開始剤）０．０８質量部および離型剤０．０５質量部を添加し、減圧下〔絶対圧力で８７ｋＰａ〕にて３０分間脱気した。その後、ガラス板〔厚さ１０ｍｍ、３０ｃｍ×３０ｃｍ〕と塩化ビニル製ガスケットで構成された重合セル内に注入し、７２℃に加熱して同温度で３時間保持したのち、１２０℃に加熱し同温度で１時間保持して重合させて、厚さ２ｍｍのアクリル樹脂組成物シートを得た。このアクリル樹脂組成物シートは、目視では着色を確認できなかった。このアクリル樹脂組成物シートの光線透過スペクトルを図１に示し、評価結果を第１表に示す。
【００３２】
このアクリル樹脂組成物シートは、単位面積あたり紫外線吸収剤を２５．２ｇ／ｍ２、着色剤を０．００８４ｇ／ｍ２それぞれ含んでいて、ＹＩは２である。３００ｎｍ〜４１０ｎｍの波長範囲（Ａ）での光線透過率の最大値（ＴＡｍａｘ）は０．８％であり、４５０〜７００ｎｍの波長範囲（Ｂ）での光線透過率の最小値（ＴＢｍｉｎ）は８３％、最大値（ＴＢｍａｘ）は９２％である。極大吸収ピークを有し、その極大吸収波長（λｐ）は約５８０ｎｍ、極大吸収波長における光線透過率（Ｔｐ）は８３％である。極大吸収波長における光線透過率（Ｔｐ）は、最大光線透過率（ＴＢｍａｘ）の０．９０倍である。
【００３３】
このシートを白色蛍光灯の照明カバーとして使用すると、白色蛍光灯からの光は自然な白色に見え、また屋外で使用しても、昆虫類が群がってこない。
【００３４】
実施例２
部分重合物の使用量を９８．２質量部とし、紫外線吸収剤の使用量を１．８質量部とし、着色剤の使用量を０．０００２質量部とした以外は実施例１と同様に操作して、アクリル樹脂組成物シートを得た。このアクリル樹脂組成物シートは、目視では着色を確認できなかった。このアクリル樹脂組成物シートの光線透過スペクトルを図２に示す。評価結果を第１表に示す。
【００３５】
このアクリル樹脂組成物シートは、単位面積あたり紫外線吸収剤を３０．２ｇ／ｍ２、着色剤を０．００３４ｇ／ｍ２それぞれ含んでいて、ＹＩは５である。３００ｎｍ〜４１０ｎｍの波長範囲（Ａ）での光線透過率の最大値（ＴＡｍａｘ）は０．３％、４５０〜７００ｎｍの波長範囲（Ｂ）での光線透過率の最小値（ＴＢｍｉｎ）は８９％、最大値（ＴＢｍａｘ）は９２％である。極大吸収ピーク（Ｐ）を有し、その極大吸収波長（λｐ）は約５８０ｎｍ、極大吸収波長における光線透過率（Ｔｐ）は８９％である。極大吸収波長における光線透過率（Ｔｐ）は、最大光線透過率（ＴＢｍａｘ）の０．９７倍である。
【００３６】
このシートを白色蛍光灯の照明カバーとして使用すると、白色蛍光灯からの光は自然な白色に見え、また屋外で使用しても、昆虫類が群がってこない。
【００３７】
実施例３
部分重合物の使用量を９８．２質量部とし、紫外線吸収剤の使用量を１．８質量部とし、着色剤の使用量を０．０００７質量部とした以外は実施例１と同様に操作して、アクリル樹脂組成物シートを得た。このアクリル樹脂組成物シートは、目視では着色を確認できなかった。このアクリル樹脂組成物シートの光線透過スペクトルを図３に示す。評価結果を第１表に示す。
【００３８】
このアクリル樹脂組成物シートは、単位面積あたり紫外線吸収剤を３０．２ｇ／ｍ２、着色剤を０．０１５ｇ／ｍ２それぞれ含んでいて、ＹＩは−１である。３００ｎｍ〜４１０ｎｍの波長範囲（Ａ）での光線透過率の最大値（ＴＡｍａｘ）は０．２％、４５０〜７００ｎｍの波長範囲（Ｂ）での光線透過率の最小値（ＴＢｍｉｎ）は８０％、最大値（ＴＢｍａｘ）は９２％である。極大吸収ピーク（Ｐ）を有し、その極大吸収波長（λｐ）は約５８０ｎｍ、極大吸収波長における光線透過率（Ｔｐ）は８０％である。極大吸収波長における光線透過率（Ｔｐ）は、最大光線透過率（ＴＢｍａｘ）の０．８７倍である。
【００３９】
このシートを白色蛍光灯の照明カバーとして使用すると、白色蛍光灯からの光は自然な白色に見え、また屋外で使用しても、昆虫類が群がってこない。
【００４０】
【表１】
2005058019.tif 000003
【００４１】
比較例１
着色剤を加えなかった以外は実施例１と同様に操作して、アクリル樹脂組成物シートを得た。このアクリル樹脂組成物シートは、目視では極僅かに着色していた。このアクリル樹脂組成物シートの光線透過スペクトルを図４に示す。評価結果を第２表に示す。
【００４２】
このアクリル樹脂組成物シートは、単位面積あたり紫外線吸収剤を２５．２ｇ／ｍ２含んでいて、ＹＩは７である。３００ｎｍ〜４１０ｎｍの波長範囲（Ａ）での光線透過率の最大値（ＴＡｍａｘ）は０．６％、４５０〜７００ｎｍの波長範囲（Ｂ）での光線透過率の最小値（ＴＢｍｉｎ）は９１％、最大値（ＴＢｍａｘ）は９２％である。極大吸収ピーク（Ｐ）は有しない。
【００４３】
このシートを白色蛍光灯の照明カバーとして屋外で使用すると、昆虫類が群がってこないものの、白色蛍光灯からの光はやや黄色く見える。
【００４４】
比較例２
部分重合物の使用量を９８．７５質量部とし、紫外線吸収剤の使用量を１．２５質量部とし、着色剤を加えなかった以外は実施例１と同様に操作して、アクリル樹脂組成物シートを得た。このアクリル樹脂組成物シートは、目視では着色を確認できなかった。このアクリル樹脂組成物シートの光線透過スペクトルを図５に示す。評価結果を第２表に示す。
【００４５】
このアクリル樹脂組成物シートは、単位面積あたり紫外線吸収剤を２１．０ｇ／ｍ２含んでいて、ＹＩは６である。３００ｎｍ〜４１０ｎｍの波長範囲（Ａ）での光線透過率の最大値（ＴＡｍａｘ）は１．４％、４５０〜７００ｎｍの波長範囲（Ｂ）での光線透過率の最小値（ＴＢｍｉｎ）は９１％、最大値（ＴＢｍａｘ）は９２％である。極大吸収ピーク（Ｐ）は有しない。
【００４６】
このシートを白色蛍光灯の照明カバーとして屋外で使用すると、昆虫類が群がってこないものの、白色蛍光灯からの光はやや黄色く見える。
【００４７】
比較例３
部分重合物の使用量を９９．５質量部とし、紫外線吸収剤の使用量を０．５質量部とし、着色剤を加えなかった以外は実施例１と同様に操作して、アクリル樹脂組成物シートを得た。このアクリル樹脂組成物シートは、目視では着色を確認できなかった。このアクリル樹脂組成物シートの光線透過スペクトルを図６に示す。評価結果を第２表に示す。
【００４８】
このアクリル樹脂組成物シートは、単位面積あたり紫外線吸収剤を８．４ｇ／ｍ２含んでいて、ＹＩは６である。３００ｎｍ〜４１０ｎｍの波長範囲（Ａ）での光線透過率の最大値（ＴＡｍａｘ）は４．２％、４５０〜７００ｎｍの波長範囲（Ｂ）での光線透過率の最小値（ＴＢｍｉｎ）は９１％、最大値（ＴＢｍａｘ）は９２％である。極大吸収ピーク（Ｐ）は有しない。
【００４９】
このシートを白色蛍光灯の照明カバーとして屋外で使用すると、昆虫類が群がってこないものの、白色蛍光灯からの光はやや黄色く見える。
【００５０】
【表２】
2005058019.tif 000004
【００５１】
実施例４
市販のメタクリル樹脂〔「スミペックスＭＨ」、住友化学工業（株）製〕ペレット９７．１質量部に、実施例１で用いたと同じ紫外線吸収剤２．９質量部と、実施例１で用いたと同じ着色剤０．０００３５質量部とを加え、押出機にて溶融しながら混練してペレットを得た。このペレットを熱プレスにより板状に成形して、アクリル樹脂組成物シートを得た。このアクリル樹脂組成物シートは、目視では着色を確認できなかった。このアクリル樹脂組成物シートの光線透過スペクトルを図７に示す。評価結果を第３表に示す。
【００５２】
このアクリル樹脂組成物シートは、単位面積あたり紫外線吸収剤を４８．７ｇ／ｍ２、着色剤を０．００５９ｇ／ｍ２それぞれ含んでいて、ＹＩは６である。３００ｎｍ〜４１０ｎｍの波長範囲（Ａ）での光線透過率の最大値（ＴＡｍａｘ）は０．１％（測定下限）未満、４５０〜７００ｎｍの波長範囲（Ｂ）での光線透過率の最小値（ＴＢｍｉｎ）は８６％、最大値（ＴＢｍａｘ）は９２％である。極大吸収ピーク（Ｐ）を有し、その極大吸収波長（λｐ）は約５８０ｎｍ、極大吸収波長における光線透過率（Ｔｐ）は８６％である。極大吸収波長における光線透過率（Ｔｐ）は、最大光線透過率（ＴＢｍａｘ）の０．９３倍である。
【００５３】
このシートを白色蛍光灯の照明カバーとして使用すると、白色蛍光灯からの光は自然な白色に見え、また屋外で使用しても、昆虫類が群がってこない。
【００５４】
比較例４
紫外線吸収剤を添加しなかった以外は実施例４と同様に操作して、アクリル樹脂組成物シートを得た。このアクリル樹脂組成物シートは、目視では着色していた。このアクリル樹脂組成物シートの光線透過スペクトルを図７に示す。評価結果を第３表に示す。
【００５５】
このアクリル樹脂組成物シートは、単位面積あたり紫外線吸収剤を４８．７ｇ／ｍ２含んでいて、ＹＩは１０である。３００ｎｍ〜４１０ｎｍの波長範囲（Ａ）での光線透過率の最大値（ＴＡｍａｘ）は０．１％未満、４５０〜７００ｎｍの波長範囲（Ｂ）での光線透過率の最小値（ＴＢｍｉｎ）は９１％、最大値（ＴＢｍａｘ）は９２％である。極大吸収ピーク（Ｐ）は有しない。このシートを白色蛍光灯の照明カバーとして屋外で使用すると、昆虫類が群がってこないものの、白色蛍光灯からの光はやや黄色く見える。
【００５６】
【表３】
2005058019.tif 000005
【図面の簡単な説明】
【図１】実施例１で得たアクリル樹脂組成物シートの光線透過スペクトルである。
【図２】実施例２で得たアクリル樹脂組成物シートの光線透過スペクトルである。
【図３】実施例３で得たアクリル樹脂組成物シートの光線透過スペクトルである。
【図４】比較例１で得たアクリル樹脂組成物シートの光線透過スペクトルである。
【図５】比較例２で得たアクリル樹脂組成物シートの光線透過スペクトルである。
【図６】比較例３で得たアクリル樹脂組成物シートの光線透過スペクトルである。
【図７】実施例４で得たアクリル樹脂組成物シートの光線透過スペクトルである。
【図８】比較例４で得たアクリル樹脂組成物シートの光線透過スペクトルである。
【符号の説明】
Ａ：３００ｎｍ〜４１０ｎｍの波長範囲
Ｂ：４５０ｎｍ〜７００ｎｍの波長範囲
Ｐ：吸収極大ピーク
【図１】
2005058019.tif 000006
【図２】
2005058019.tif 000007
【図３】
2005058019.tif 000008
【図４】
2005058019.tif 000009
【図５】
2005058019.tif 000010
【図６】
2005058019.tif 000011
【図７】
2005058019.tif 000012
【図８】
2005058019.tif 000013